СПОСОБЫ И СИСТЕМЫ ДЛЯ ВЫЩЕЛАЧИВАНИЯ СИЛИКОНОВЫХ ГИДРОГЕЛЕВЫХ ОФТАЛЬМОЛОГИЧЕСКИХ ЛИНЗ

1. Способ удаления непрореагировавших компонентов и разбавителей из офтальмологической линзы, содержащей силикон, включающий:
воздействие на указанную офтальмологическую линзу первого водного раствора, включающего приблизительно 5% или более первого выщелачивающего средства, представляющего собой одно или более средств, выбранных из: E12E10, SDS, EH-5, PPG 425, EtOH и IPA, и где первый водный раствор дополнительно включает 5% или более второго выщелачивающего средства, представляющего собой SCAW;
нагревание указанного первого водного раствора, которым обработали офтальмологическую линзу; и
промывку указанной офтальмологической линзы путем контактирования со вторым водным раствором до тех пор, пока указанная линза не будет включать уровень содержания непрореагировавших компонентов и разбавителей, который является ниже заданного предела.
2. Способ по п.1, где линза подвергается воздействию первого водного раствора в течение приблизительно 60 мин или более.
3. Способ по п.1, где указанная втораая жидкость включает деионизированную воду.
4. Способ по п.1, где указанная первая жидкость, указанная вторая жидкость или обе жидкости представляют собой буферный водный раствор.
5. Способ по п.4, где указанная первая жидкость, указанная вторая жидкость или обе жидкости представляют собой хлорид натрия, борную кислоту, борат натрия, дигидрофосфат натрия, цитрат натрия, ацетат натрия, бикарбонат натрия или любую их комбинацию.
6. Способ по п.1, где заданный предел включает предел обнаружения непрореагировавших компонентов и разбавителей.
7. Способ по п.1, где указанная офтальмологическая линза представляет собой контактную линзу, включающую от 0 до приблизительно 90% воды.
8. Способ по п.1, где указанная офтальмологическая линза дополнительно включает разбавитель, и указанный способ дополнительно включает удаление указанного разбавителя из указанной офтальмологической линзы.
9. Способ по п.8, где указанная офтальмологическая линза имеет функциональный размер и выпуклость вследствие удаления указанного разбавителя.
10. Способ по п.1, где указанная офтальмологическая линза окрашена.
11. Способ по п.1, где указанная офтальмологическая линза включает узор из красителя.
12. Способ по п.1, где офтальмологическая линза формуется из реакционной смеси, включающей гидрофильный полимер с высокой молекулярной массой и эффективное количество гидроксил-функционализированного силиконсодержащего мономера.
13. Биомедицинское устройство п.1, где эффективное количество указанного гидроксил-функционализированного силиконсодержащего мономера от приблизительно 5% до приблизительно 90%.
14. Способ по п.1, где офтальмологическая линза формуется из реакционной смеси, включающей от приблизительно 1% до приблизительно 15% гидрофильного полимера с высокой молекулярной массой.
15. Способ по п.1, дополнительно включающий стадию формования офтальмологической линзы за счет отверждения мономера, включающего группу, выбранную из: поли-N-винилпирролидона, поли-N-винил-2-пиперидона, поли-N-винил-2-капролактама, поли-N-винил-3-метил-2-капролактама, поли-N-винил-3-метил-2-пиперидона, поли-N-винил-4-метил-2-пиперидона, поли-N-винил-4-метил-2-капролактама, поли-N-винил-3-этил-2-пирролидона, и поли-N-винил-4,5-диметил-2-пирролидона, поливинилимидазола, поли-N,N-диметилакриламида, поливинилового спирта, полиакриловой кислоты, полиэтиленоксида, поли-2-этилоксазолина, гепариновых полисахаридов, полисахаридов, их смесей и сополимеров.
16. Способ по п.1, где стадия промывки указанной офтальмологической линзы включает трехкратное воздействие на офтальмологическую линзу по меньшей мере 50 мл деионизированной воды.
17. Способ по п.1, дополнительно включающий стадию формования офтальмологической линзы за счет отверждения мономера, включающего группу, выбранную из: N,N-диметилакриламида, 2-гидроксиэтил метакрилата, монометакрилата глицерина, 2-гидроксиэтилметакриламида, полиэтиленгликольмонометакрилата, метакриловой кислоты, акриловой кислоты, N-винилпирролидона, N-винил-N-метилацетамида, N-винил-N-этилацетамида, N-винил-N-этилформамида, N-винил формамида, гидрофильных винил карбонатных мономеров, винил карбаматных мономеров, гидрофильных оксазолоновых мономеров и полидекстрана.
18. Способ по п.1, где первый водный раствор нагревают до приблизительно 55°С или более.
19. Способ по п.1, где стадия воздействия на указанную офтальмологическую линзу первого водного раствора включает погружение линзы в первый водный раствор.
20. Способ по п.1, где стадия воздействия на указанную офтальмологическую линзу первого водного раствора включает протекание первого водного раствора над линзой.
21. Способ удаления непрореагировавших компонентов и разбавителей из офтальмологической линзы, содержащей силикон, включающий:
воздействие на указанную офтальмологическую линзу первого водного раствора, включающего приблизительно 5% или более первого выщелачивающего средства, представляющего собой С12Е10;
нагревание указанного первого водного раствора, которым обработали офтальмологическую линзу; и
промывку указанной офтальмологической линзы путем контактирования со вторым водным раствором до тех пор, пока указанная линза не будет включать уровень содержания непрореагировавших компонентов и разбавителей, который является ниже заданного предела.
22. Способ по п.21, где линза подвергается воздействию первого водного раствора в течение приблизительно 60 мин или более.
23. Способ по п.21, где указанная вторая жидкость включает деионизированную воду.
24. Способ по п.21, где указанная первая жидкость, указанная вторая жидкость или обе жидкости представляют собой буферный водный раствор.
25. Способ по п.24, где указанная первая жидкость, указанная вторая жидкость или обе жидкости представляют собой хлорид натрия, борную кислоту, борат натрия, дигидрофосфат натрия, цитрат натрия, ацетат натрия, бикарбонат натрия или любую их комбинацию.
26. Способ по п.21, где заданный предел включает предел обнаружения непрореагировавших компонентов и разбавителей.
27. Способ по п.21, где указанная офтальмологическая линза представляет собой контактную линзу, включающую от 0 до приблизительно 90% воды.
28. Способ по п.21, где указанная офтальмологическая линза дополнительно включает разбавитель, и указанный способ дополнительно включает удаление указанного разбавителя из указанной офтальмологической линзы.
29. Способ по п.28, где указанная офтальмологическая линза имеет функциональный размер и выпуклость вследствие удаления указанного разбавителя.
30. Способ по п.21, где указанная офтальмологическая линза окрашена.
31. Способ по п.21, где указанная офтальмологическая линза включает узор из красителя.
32. Способ по п.21, где офтальмологическая линза формуется из реакционной смеси, включающей гидрофильный полимер с высокой молекулярной массой и эффективное количество гидроксил-функционализированного силиконсодержащего мономера.
33. Биомедицинское устройство п.21, где эффективное количество указанного гидроксил-функционализированного силиконсодержащего мономера от приблизительно 5% до приблизительно 90%.
34. Способ по п.21, где офтальмологическая линза формуется из реакционной смеси, включающей от приблизительно 1% до приблизительно 15% гидрофильного полимера с высокой молекулярной массой.
35. Способ по п.1, дополнительно включающий стадию формования офтальмологической линзы за счет отверждения мономера, включающего группу, выбранную из: поли-N-винилпирролидона, поли-N-винил-2-пиперидона, поли-N-винил-2-капролактама, поли-N-винил-3-метил-2-капролактама, поли-N-винил-3-метил-2-пиперидона, поли-N-винил-4-метил-2-пиперидона, поли-N-винил-4-метил-2-капролактама, поли-N-винил-3-этил-2-пирролидона, и поли-N-винил-4,5-диметил-2-пирролидона, поливинилимидазола, поли-N,N-диметилакриламида, поливинилового спирта, полиакриловой кислоты, полиэтиленоксида, поли-2-этилоксазолина, гепариновых полисахаридов, полисахаридов, их смесей и сополимеров.
36. Способ по п.1, где стадия промывки указанной офтальмологической линзы включает трехкратное воздействие на офтальмологическую линзу по меньшей мере 50 мл деионизированной воды.
37. Способ по п.21, дополнительно включающий стадию формования офтальмологической линзы за счет отверждения мономера, включающего группу, выбранную из: N,N-диметилакриламида, 2-гидроксиэтил метакрилата, монометакрилата глицерина, 2-гидроксиэтилметакриламида, полиэтиленгликольмонометакрилата, метакриловой кислоты, акриловой кислоты, N-винилпирролидона, N-винил-N-метилацетамида, N-винил-N-этилацетамида, N-винил-N-этилформамида, N-винил формамида, гидрофильных винил карбонатных мономеров, винил карбаматных мономеров, гидрофильных оксазолоновых мономеров и полидекстрана.
38. Способ по п.21, где первый водный раствор нагревают до приблизительно 55°С или более.
39. Способ по п.21, где стадия воздействия на указанную офтальмологическую линзу первого водного раствора включает погружение линзы в первый водный раствор.
40. Способ по п.21, где стадия воздействия на указанную офтальмологическую линзу первого водного раствора включает протекание первого водного раствора над линзой.
41. Способ для удаления непрореагировавших компонентов и разбавителей из офтальмологической линзы, содержащей силикон, включающий:
воздействие на указанную офтальмологическую линзу первого водного раствора, включающего приблизительно 1% или более первого выщелачивающего средства, включающего CTSB, DOE-100, и TAA;
нагревание указанного первого водного раствора, которым обработали офтальмологическую линзу; и
промывку указанной офтальмологической линзы путем контактирования со вторым водным раствором до тех пор, пока указанная линза не будет включать уровень содержания непрореагировавших компонентов и разбавителей, который является ниже заданного предела.
42. Способ по п.41, где линза подвергается воздействию первого водного раствора в течение приблизительно 60 мин или более.
43. Способ по п.41, где указанная вторая жидкость включает деионизированную воду.
44. Способ по п.41, где указанная первая жидкость, указанная вторая жидкость или обе жидкости представляет собой буферный водный раствор.
45. Способ по п.45, где указанная первая жидкость, указанная вторая жидкость или обе жидкости представляют собой хлорид натрия, борную кислоту, борат натрия, дигидрофосфат натрия, цитрат натрия, ацетат натрия, бикарбонат натрия или любую их комбинацию.
46. Способ по п.41, где заданный предел включает предел обнаружения непрореагировавших компонентов и разбавителей.
47. Способ по п.41, где указанная офтальмологическая линза представляет собой контактную линзу, включающую от 0 до приблизительно 90% воды.
48. Способ по п.41, где указанная офтальмологическая линза дополнительно включает разбавитель, и указанный метод дополнительно включает удаление указанного разбавителя из указанной офтальмологической линзы.
49. Способ по п.48, где указанная офтальмологическая линза имеет функциональный размер и выпуклость вследствие удаления указанного разбавителя.
50. Способ по п.41, где указанная офтальмологическая линза окрашена.
51. Способ по п.41, где указанная офтальмологическая линза включает узор из красителя.
52. Способ по п.41, где офтальмологическая линза формуется из реакционной смеси, включающей гидрофильный полимер с высокой молекулярной массой и эффективное количество гидроксил-функционализированного силиконсодержащего мономера.
53. Биомедицинское устройство п.41, где эффективное количество указанного гидроксил-функционализированного силиконсодержащего мономера от приблизительно 5% до приблизительно 90%.
54. Способ по п.41, где офтальмологическая линза формуется из реакционной смеси, включающей от приблизительно 1% до приблизительно 15% гидрофильного полимера с высокой молекулярной массой.
55. Способ по п.41, дополнительно включающий стадию формования офтальмологической линзы за счет отверждения мономера, включающего группу, выбранную из: поли-N-винилпирролидона, поли-N-винил-2-пиперидона, поли-N-винил-2-капролактама, поли-N-винил-3-метил-2-капролактама, поли-N-винил-3-метил-2-пиперидона, поли-N-винил-4-метил-2-пиперидона, поли-N-винил-4-метил-2-капролактама, поли-N-винил-3-этил-2-пирролидона, и поли-N-винил-4,5-диметил-2-пирролидона, поливинилимидазола, поли-N,N-диметилакриламида, поливинилового спирта, полиакриловой кислоты, полиэтиленоксида, поли-2-этилоксазолина, гепариновых полисахаридов, полисахаридов, их смесей и сополимеров.
56. Способ по п.41, где стадия промывки указанной офтальмологической линзы включает трехкратное воздействие на офтальмологическую линзу по меньшей мере 50 мл деионизированной воды.
57. Способ по п.41, дополнительно включающий стадию формования офтальмологической линзы за счет отверждения мономера, включающего группу, выбранную из: N,N-диметилакриламида, 2-гидроксиэтил метакрилата, метакрилата глицерина, 2-гидроксиэтилметакриламида, полиэтиленгликольмонометакрилата, метакриловой кислоты, акриловой кислоты, N-винилпирролидона, N-винил-N-метилацетамида, N-винил-N-этилацетамида, N-винил-N-этилформамида, N-винил формамида, гидрофильных винил карбонатных мономеров, винил карбаматных мономеров, гидрофильных оксазолоновых мономеров и полидекстрана.
58. Способ по п.41, где первый водный раствор нагревают до приблизительно 65°С или более.
59. Способ по п.41, где стадия воздействия на указанную офтальмологическую линзу первого водного раствора включает погружение линзы в первый водный раствор.
60. Способ по п.41, где стадия воздействия на указанную офтальмологическую линзу первого водного раствора включает протекание первого водного раствора над линзой.
61. Способ для удаления непрореагировавших компонентов и разбавителей из офтальмологической линзы, содержащей силикон, включающий:
воздействие на указанную офтальмологическую линзу первого водного раствора, включающего приблизительно 5% или более первого выщелачивающего средства, представляющего собой IPA, и 5% или более второго выщелачивающего средства, представляющего собой SCAW и 5% или более третьего выщелачивающего средства, представляет собой CTSB;
нагревание указанного первого водного раствора, которым обработали офтальмологическую линзу; и
промывку указанной офтальмологической линзы контакта вторым водным раствором до тех пор, пока указанная линза не будет включать уровень содержания непрореагировавших компонентов и разбавителей, который является ниже заданного предела.
62. Способ по п.61, где линза подвергается воздействию первого водного раствора в течение приблизительно 150 мин или более.
63. Способ по п.61, где указанная вторая жидкость включает деионизированную воду.
64. Способ по п.61, где указанная первая жидкость, указанная вторая жидкость или обе жидкости представляют собой буферный водный раствор.
65. Способ по п.64, где указанная первая жидкость, указанная вторая жидкость или обе жидкости представляют собой хлорид натрия, борную кислоту, борат натрия, дигидрофосфат натрия, цитрат натрия, ацетат натрия, бикарбонат натрия или любую их комбинацию.
66. Способ по п.61, где заданный предел включает предел обнаружения непрореагировавших компонентов и разбавителей.
67. Способ по п.61, где указанная офтальмологическая линза представляет собой контактную линзу, включающую от 0 до приблизительно 90% воды.
68. Способ по п.61, где указанная офтальмологическая линза дополнительно включает разбавитель, и указанный способ дополнительно включает удаление указанного разбавителя из указанной офтальмологической линзы.
69. Способ по п.8, где указанная офтальмологическая линза имеет функциональный размер и выпуклость вследствие удаления указанного разбавителя.
70. Способ по п.61, где указанная офтальмологическая линза окрашена.
71. Способ по п.61, где указанная офтальмологическая линза включает узор из красителя.
72. Способ по п.61, где офтальмологическая линза формуется из реакционной смеси, включающей гидрофильный полимер с высокой молекулярной массой и эффективное количество гидроксил-функционализированного силиконсодержащего мономера.
73. Биомедицинское устройство п.61, где эффективное количество указанного гидроксил-функционализированного силиконсодержащего мономера от приблизительно 5% до приблизительно 90%.
74. Способ по п.61, где офтальмологическая линза формуется из реакционной смеси, включающей от приблизительно 1% до приблизительно 15% гидрофильного полимера с высокой молекулярной массой.
75. Способ по п.61, дополнительно включающий стадию формования офтальмологической линзы за счет отверждения мономера, включающего группу, выбранную из: поли-N-винилпирролидона, поли-N-винил-2-пиперидона, поли-N-винил-2-капролактама, поли-N-винил-3-метил-2-капролактама, поли-N-винил-3-метил-2-пиперидона, поли-N-винил-4-метил-2-пиперидона, поли-N-винил-4-метил-2-капролактама, поли-N-винил-3-этил-2-пирролидона, и поли-N-винил-4,5-диметил-2-пирролидона, поливинилимидазола, поли-N,N-диметилакриламида, поливинилового спирта, полиакриловой кислоты, полиэтиленоксида, поли-2-этилоксазолина, гепариновых полисахаридов, полисахаридов, их смесей и сополимеров.
76. Способ по п.1, где стадия промывки указанной офтальмологической линзы включает трехкратное воздействие на офтальмологическую линзу по меньшей мере 50 мл деионизированной воды.
77. Способ по п.1, дополнительно включающий стадию формования офтальмологической линзы за счет отверждения мономера, включающего группу, выбранную из: N,N-диметилакриламида, 2-гидроксиэтилметакрилата, метакрилата глицерина, 2-гидроксиэтилметакриламида, полиэтиленгликольмонометакрилата, метакриловой кислоты, акриловой кислоты, N-винилпирролидона, N-винил-N-метилацетамида, N-винил-N-этилацетамида, N-винил-N-этилформамида, N-винил формамида, гидрофильных винил карбонатных мономеров, винил карбаматных мономеров, гидрофильных оксазолоновых мономеров и полидекстрана.
78. Способ по п.1, где первый водный раствор нагревают до приблизительно 55°С или более.
79. Способ по п.1, где стадия воздействия на указанную офтальмологическую линзу первого водного раствора включает погружение линзы в первый водный раствор.
80. Способ по п.1, где стадия воздействия на указанную офтальмологическую линзу первого водного раствора включает протекание первого водного раствора над линзой.